(57)【要約】      （修正有）【課題】ワイパーブレードを備えた窓ガラスワイパー、及びこのような窓ガラスワイパーを備えた払拭システムを提供する。【解決手段】ブレード（１）の少なくとも一部が天然ゴムとエチレン‐プロピレン‐ジエンモノマー（ＥＰＤＭ）と少なくとも１つの添加物とをベースとする材料から構成されるワイパーブレード（１）において、ＥＰＤＭは少なくとも部分的にバイオベースであり、添加物は過酸化物をベースとする加硫系であり、材料は酸化亜鉛を含まないことを特徴とする。【選択図】図１
2019172248.tif 000002
【特許請求の範囲】
【請求項１】
窓ガラスワイパー用のワイパーブレード（１）であって、前記ブレード（１）の少なくとも一部が、天然ゴムと、エチレン‐プロピレン‐ジエンモノマー（ＥＰＤＭ）と、少なくとも１つの添加物とをベースとする材料から構成されるワイパーブレード（１）において、前記ＥＰＤＭは少なくとも部分的にバイオベースであり、前記添加物は過酸化物をベースとする加硫系であり、前記材料は酸化亜鉛を含まない、ことを特徴とするワイパーブレード（１）。
【請求項２】
前記ＥＰＤＭは、７０％以下のバイオベースエチレンを含む、請求項１に記載のワイパーブレード（１）。
【請求項３】
前記バイオベースエチレンは、少なくとも１つの植物から得られるエタノールから製造される、請求項２に記載のワイパーブレード（１）。
【請求項４】
前記ゴムのみとして、天然ゴムと、少なくとも部分的にバイオベースのＥＰＤＭと、を含む、請求項１乃至３のいずれか一項に記載のワイパーブレード（１）。
【請求項５】
前記材料は、パラ‐フェニレンジアミンをベースとする、紫外線に対する保護剤を含まない、請求項１乃至４のいずれか一項に記載のワイパーブレード（１）。
【請求項６】
前記材料は、ニトロソアミンを生成する促進剤を含まない、請求項１乃至５のいずれか一項に記載のワイパーブレード（１）。
【請求項７】
前記添加物は、更に、バイオベース可塑剤である、請求項１乃至６のいずれか一項に記載のワイパーブレード（１）。
【請求項８】
前記可塑剤は、バイオベース油である、請求項７に記載のワイパーブレード（１）。
【請求項９】
前記バイオベース油は、植物性の油及び／又は脂肪、動物性の油及び／又は脂肪、又はこれらの混合体から選択される、請求項８に記載のワイパーブレード（１）。
【請求項１０】
前記添加物は、更に、天然補強充填剤である、請求項１乃至９のいずれか一項に記載のワイパーブレード（１）。
【発明の詳細な説明】
【技術分野】
【０００１】
本発明は、窓ガラスワイパー用のワイパーブレードに関し、特に、バイオベース由来の材料からなるワイパーブレードに関する。
【背景技術】
【０００２】
一般に自動車両は、窓ガラスを洗浄及び／又は払拭してドライバーがその周囲を見ることを妨げないようにする窓ガラスワイパーシステムを有している。このようなシステムのワイパーブレードは、従来から、角度的な前後運動を実施するアームにより駆動されている。このようなブレードは、例えば窓ガラスの窓の外面をこすり、水をドライバーの視界の外へ運ぶことにより除去する。従来型のものにおいて、ワイパーはワイパーブレードを複数のポイントで保持する多関節ヨークの形状において製造されている。「フラットブレード」と称されるより新しい型のものにおいては、ワイパーは、ワイパーブレードをその全長に亘って保持する半剛性アセンブリの形状において製造されている。
【０００３】
一般に、ワイパーブレードは、エラストマーをベースとする弾性変形可能な材料からなり、エラストマーには、ワイパーブレードの機械的特性、弾性、耐摩耗性、外的アタックに対する耐性を改良して製造プロセスの実施を容易とすることを目的とした添加物が補足されている。添加物は、例えば、補強充填剤、可塑剤、加硫剤、紫外線・酸化・オゾン及び／又は摩耗に対する保護剤であり得る。
【０００４】
エラストマー及び添加物の両者は、通常、石油化学工業に由来する。しかしながら、環境を保護するとともにＣＯ２の排出を削減するという要求の高まりにより、石油化学工業に由来するこのような製品の使用が制限されるようになっている。
【０００５】
ゴム産業において、天然ゴムを、ベースとなるエラストマーに使用することが可能である。エラストマーはその弾性及び固有の機械的特性という観点から優れた能力を有している。天然ゴムはゴムの木の栽培に由来し、これによりエラストマーはバイオベース材料となり得る。バイオベース充填剤や可塑剤と組み合わせて天然ゴムを使用することにより、石油化学工業に由来する材料の含有量が顕著に削減され得る。
【０００６】
しかしながら、天然ゴムの使用には、硫黄をベースとする加硫系の使用が伴うため、必然的に有害性を有することで知られる添加物を使用することになる。例えば、硫黄による加硫には、加硫活性剤として、水域環境の汚染物質として周知の酸化亜鉛（ＺｎＯ）の使用が伴うか、又は農薬科学に由来する高い毒性レベルを有する促進剤の使用が伴う。更に、促進剤を使用すると、発がん性を有することで知られるニトロソアミンが形成される。
【０００７】
更にまた、紫外線・酸化・オゾン及び／又は摩耗に対する保護剤は、最終製品の耐性を増加させるように従来から使用されている。天然ゴムをベースとする製品において、保護剤として、アレルギー誘発性及び刺激性を有することで知られるパラ‐フェニレンジアミンが一般に使用される。したがって、材料が主にバイオベース成分をベースとしていても、添加物の使用を理由として有害性やエコロジー性については疑問が残る。
【０００８】
したがって、このような欠点を有さない材料からなるワイパーブレードに対する需要が存在している。
【発明の概要】
【０００９】
この目的のために、本発明は、窓ガラス用のワイパーのワイパーブレードであって、前記ブレードの少なくとも一部が、天然ゴムと、エチレン‐プロピレン‐ジエンモノマー（ＥＰＤＭ）と、少なくとも１つの添加物とをベースとする材料から構成される。ＥＰＤＭは、少なくとも部分的にバイオベースであり、添加物は過酸化物をベースとする加硫系であり、前記材料は酸化亜鉛を含まない。
【００１０】
本発明の意味において、「バイオベース」という用語は、化石由来でなく再生可能資源から得られる製品を指す。必要に応じて、本用語は生物学的プロセスも指す。「化石由来」という表現は、石油又は石炭、又は石油か石炭の派生物に由来する製品、特に石油化学工業に由来する従来の燃料製品を意味するものとして理解される。
【００１１】
本発明によれば、天然ゴムと少なくとも部分的にバイオベースのＥＰＤＭとをベースとする材料をワイパーブレードに使用することにより、特に環境に対して毒性のある及び／又は有害である製品の使用を大幅に回避することができる。したがって、より環境にやさしく、製造が簡単であり、自動車両の窓を払拭するのに適した機械的及び物理的特性を有するワイパーブレードが得られる。
【００１２】
組み合わせて又は別個に実施され得る本発明の種々の実施形態を記載する。
‐ＥＰＤＭは、７０％（ｐｈｒ）以下、好適には４０％乃至６０％のバイオベースエチレンを含む。
‐バイオベースエチレンは、少なくとも１つの植物から得られるエタノールから製造される。
‐植物は、サトウキビ、アオゲイトウ、木質植物、又はこれらの混合体から選択される。
‐ワイパーブレードは、ゴムのみとして、天然ゴムと少なくとも部分的にバイオベースのＥＰＤＭとを含む。
‐材料は、天然ゴムと少なくとも部分的にバイオベースのＥＰＤＭとの７０／３０（ｐｈｒ）混合体である
‐天然ゴムは、加硫処理された状態にある。
‐加硫ゴムは、非官能性天然ゴムの加硫により得られる。
‐天然ゴムは、ＴＳＲ１０又は２０ゴム、好適にはＴＳＲ２０ゴム等のシングルグレードの天然ゴムである。
‐前記材料は、パラ‐フェニレンジアミンをベースとする紫外線に対する保護剤を含まない。
‐前記材料は、ニトロソアミンを含まない。
‐前記材料は、ニトロソアミンを生成する促進剤を含まない。
‐前記添加物は、更に、バイオベース可塑剤である。
‐前記添加物は、更に、バイオベース油である。
‐前記バイオベース油は、植物性の油及び／又は脂肪、動物性の油及び／又は脂肪、又はこれらの混合体から選択される。
‐前記バイオベース油の溶解パラメータと、天然ゴム及び部分的にバイオベース由来のＥＰＤＭの溶解パラメータとの（ｃａｌ／ｃｍ３）１／２において測定される差が、２（ｃａｌ／ｃｍ３）１／２以下である。
‐前記バイオベース油の溶解パラメータは、７乃至１０（ｃａｌ／ｃｍ３）１／２、好適には８乃至９（ｃａｌ／ｃｍ３）１／２、より好適には８．２乃至８．４（ｃａｌ／ｃｍ３）１／２である。
‐前記添加物は、更に、天然補強充填剤である。
‐前記添加物は、更に、バイオベース補強充填剤である。
‐前記天然補強充填剤は、無機充填剤、木質繊維、セルロース、珪藻、又はこれらの混合体から選択される。
‐前記無機充填剤は、ケイ酸アルミニウムである。
‐前記材料の８５重量％乃至９５重量％、好適には９０重量％乃至９５重量％がバイオベース由来である。
‐前記材料から構成される前記ブレードの一部は、前記ブレードのベース本体である。
【００１３】
また、本発明は、本発明による少なくとも１つのワイパーブレードを備えた窓ガラスワイパーに関する。
【００１４】
最後に、本発明は、本発明による少なくとも１つの窓ガラスワイパーを備えた払拭システムに関する。
【００１５】
完全に例示的且つ日制限的な例として添付図面を参照してなされる本発明の少なくとも１つの実施形態についての以下の詳細な説明から、本発明はより良く理解され、他の目的、詳細、特徴及び利点がより明瞭になるであろう。
【図面の簡単な説明】
【００１６】
【図１】本発明の一実施形態によるワイパーブレードの概略断面図。
【発明を実施するための形態】
【００１７】
本発明によるワイパーブレード１は、酸化亜鉛を含まない材料であって、
‐天然ゴムと、
‐少なくとも部分的にバイオベースのエチレン‐プロピレン‐ジエンモノマー（ＥＰＤＭ）と、
‐過酸化物をベースとする加硫系である少なくとも１つの添加物と、
をベースとする材料から構成される。
【００１８】
好適には、ワイパーブレードは、ゴムのみとして、天然ゴムと少なくとも部分的にバイオベースのＥＰＤＭとを含む。特に、本材料は、天然ゴムと少なくとも部分的にバイオベースのＥＰＤＭとの７０／３０（ｐｈｒ）混合体である。
【００１９】
有利には、少なくとも部分的にバイオベースのＥＰＤＭは、７０％（ｐｈｒ）以下のバイオベースエチレン、好適には４０％乃至６０％（ｐｈｒ）のバイオベースエチレンを含む。バイオベースエチレンは、少なくとも１つの植物質から得られるエタノールから製造され得る。植物質は、サトウキビ、アオゲイトウ、木質植物、又はこれらの混合体から選択される。
【００２０】
製品及び／又は材料のバイオベース含有量は、規格ＡＳＴＭ６８６６、ＩＳＯ  １６６２０‐２、及びＣＥＮ  １６６４０、特に、規格ＡＳＴＭ６８６６‐１６、ＩＳＯ  １６６２０‐２：２０１５、及びＥＮ  １６６４０：２０１７を使用して測定され得る。これらの規格は、１４Ｃ含有量の測定に基づく計算方法を規定する。１４Ｃ含有量により、製品及び／又は材料のバイオベース炭素の含有量を計測することが可能となる。
【００２１】
好適には、天然ゴムは、加硫処理された状態の天然ゴムである。この加硫ゴムは、非官能性天然ゴムの加硫により得られる。例えば、これは、ＴＳＲ１０又は２０ゴム、好適にはＴＳＲ２０ゴム等のシングルグレードの天然ゴムであり得る。
【００２２】
本発明の意味において、「非官能性」とは、前記天然ゴムを形成するポリマー鎖が、当該ポリマー鎖に対する化学的機能又は官能基の共有結合的付加によって化学的に改質されたものではないことを意味するものとして理解されたい。
【００２３】
しかしながら、本発明において使用される天然ゴムに、加硫及び硬化処理の前に、単数又は複数の精製工程を施してもよい。精製工程の目的は、天然ゴムから有機（特に植物性）不純物及び無機不純物を除去することである。これらの不純物は、その大部分が天然ゴムが得られる植物性エキスから生じる。
【００２４】
非官能性天然ゴムを使用することにより、ゴムの加硫及び硬化に先立って、ワイパーブレードの形成に使用されるゴムを官能性とする処理を実施する必要なく、適切な機械的及び物理的特性を有するワイパーを得ることができる。
【００２５】
少なくとも部分的にバイオベースのＥＰＤＭは、石油化学工業に由来する材料の含有量を削減可能とするだけでなく、更にその存在により、バイオベースでない添加物、更には健康や環境に有毒且つ有害な加硫促進剤や保護剤等の添加物を使用する必要がなくなるようにし得る。
【００２６】
したがって、ＥＰＤＭの存在により、従来の硫黄をベースとする加硫系を使用する必要がなくなる。これにより、農薬、特にニトロソアミンを生成する加硫促進剤、及び酸化亜鉛の族からなる成分を使用する必要がなくなる。
【００２７】
有利には、加硫系は過酸化物をベースとする。これは、例えば、２、５‐ビス（ｔｅｒｔ‐ブチルペルオキシ）‐２、５‐ジメチルヘキサン（ＤＢＰＨ、ＣＡＳ番号７８‐６３‐７）、１、１‐ジ（ｔｅｒｔ‐ブチルペルオキシ）‐３、３、５‐トリメチルシクロヘキサン（ＴＭＣ）、過酸化ジクミル（ＤＣＰ）、ビス（ｔｅｒｔ‐ブチルジオキシイソプロピル）ベンゼン（ＤＢＤＢ又はＶＣ）であり得る。好適には、これはＤＢＰＨである。
【００２８】
ＥＰＤＭは、紫外線・酸化・オゾン及び／又は摩耗に対する保護剤としての機能も有するため、これが存在することにより、酸化防止剤、紫外線安定剤、オゾン劣化防止剤を使用する必要がなくなる。したがって、ジフェニルアミンやパラ‐フェニレンジアミン等の成分を使用する必要がなくなる。
【００２９】
添加物は、更に、バイオベース可塑剤であり得る。
【００３０】
可塑剤は、材料に更なる可撓性を持たせ得る、及び／又は使用を容易とし得る成分である。
【００３１】
バイオベース製品を可塑剤として使用することにより、本材料におけるバイオベース製品の割合を増加させつつ、天然ゴム及び部分的にバイオベース由来のＥＰＤＭの特性を改良することが可能となる。特に、可塑剤により、工業製造プロセスにおいて、本材料が取り扱い易くなり、その使用が容易になる。
【００３２】
一般に、可塑剤は油であることが多い。本発明は、特にバイオベース油を使用することを提案する。
【００３３】
バイオベース油は、（ｃａｌ／ｃｍ３）１／２において測定されるバイオベース油の溶解パラメータと、ゴムの混合体、本例では、天然ゴムと部分的にバイオベース由来のＥＰＤＭとの混合体の溶解パラメータとの差が、２（ｃａｌ／ｃｍ３）１／２以下、更に１．５（ｃａｌ／ｃｍ３）１／２以下、更に１（ｃａｌ／ｃｍ３）１／２以下、更に０．５（ｃａｌ／ｃｍ３）１／２であるように選択される。
【００３４】
換言すれば、バイオベース油の溶解パラメータは、ゴムの混合体の溶解パラメータに近似している。これにより、選択されたバイオベース油（又はバイオベース油の混合体）がゴムの混合体に対して相溶性があり、且つ親和性があること、すなわち、油が適切にゴムの混合体と混合されることが保証される。
【００３５】
したがって、バイオベース油の溶解パラメータは、７乃至１０（ｃａｌ／ｃｍ３）１／２、好適には８乃至９（ｃａｌ／ｃｍ３）１／２である。
【００３６】
バイオベース油は、例えば、植物性の油及び／又は脂肪だけでなく、動物性の油及び／又は脂肪から、又はこれらの混合体から選択される。
【００３７】
有利には、植物性の油及び／又は脂肪は、ヒマワリ油、オリーブ油、菜種油、亜麻仁油、ココナッツ油、ヒマシ油、大豆油から選択される。好適には、ヒマワリ油と菜種油の混合体である。
【００３８】
動物性の油及び／又は脂肪は、例えば魚油から選択される。
【００３９】
これらのバイオベース油は、８．２乃至８．４（ｃａｌ／ｃｍ３）１／２の溶解パラメータを有するものとして知られている。例として、選択された油の溶解パラメータを以下の表に示す。
【００４０】
【表１】
2019172248.tif 000003
【００４１】
本発明によれば、天然ゴム及び少なくとも部分的にバイオベースのＥＰＤＭを、８．２乃至８．４（ｃａｌ／ｃｍ３）１／２の溶解パラメータを有する１種類又は複数種類のバイオベース油と組み合わせて使用することにより、環境にやさしく、製造が簡単であり、自動車両の窓を払拭するのに適した機械的及び物理的特性を有するワイパーブレードを得ることが可能となる。
【００４２】
本材料は、天然又はバイオベース補強充填剤を添加物として更に含む。
【００４３】
補強充填剤により、ゴムの機械的特性が改良され得る。特に、ワイパーブレード１の破断強度及び／又は摩耗性が改良され得る。
【００４４】
「天然」という用語は、自然に生成される成分を意味するものとして理解される。
【００４５】
天然補強充填剤は、例えば、無機充填剤、木質繊維、セルロース、珪藻、又はこれらの混合体から選択される。好適には、無機充填剤と木質繊維との混合体である。
【００４６】
このようなタイプの補強充填剤により、ゴムの混合体の機械的特性が改良され得るとともに、自動車両業界においてエラストマーからなる補強充填剤に従来使用されている非バイオベース由来のカーボンブラックの使用を限定的なものにすることが可能となる。
【００４７】
無機充填剤は、好適には、カオリン等のケイ酸アルミニウムである。カオリンは、ケイ酸アルミニウムが豊富な鉱物種、特に、カオリナイト等の水和ケイ酸アルミニウムが豊富な鉱物種を意味するものとして理解される。また、無機充填剤は、か焼カオリンであり得る。
【００４８】
有利には、本材料は、
‐３０重量％乃至４５重量％、好適には３５重量％乃至４０重量％の天然ゴムと、
‐１０重量％乃至２０重量％、好適には１５重量％乃至２０重量％の少なくとも部分的にバイオベースのＥＰＤＭと、
‐３５重量％乃至５５重量％、好適には４０重量％乃至４５重量％の天然補強充填剤と、
‐１重量％乃至１０重量％、好適には２重量％乃至５重量％のバイオベース可塑剤と、
を含む。
【００４９】
また、本材料は、特に、機械的特性、弾性、耐摩耗性、外的アタックに対する耐性等を改良してプロセスの実施を容易とするように、当業者に一般に公知の他の添加物を含み得る。
【００５０】
例えば、添加物は、少なくとも１つの加硫剤、紫外線・酸化・オゾン及び／又は摩耗に対する少なくとも１つの保護剤であり得る。添加物は、バイオベース由来のものであるため、本材料の９０重量％超、好適には９５重量％、更には９６重量％がバイオベース由来である。
【００５１】
換言すれば、本材料の１０重量％未満、好適には５重量％未満、更には４重量％が非バイオベース由来である。
【００５２】
図１によれば、本発明による窓ガラスワイパーのワイパーブレード１は、細長形状を有し、ワイパーの本体（図示せず）によって支承されることが意図されている。ブレード１は、リップ３とヒール５とを備え、これらはヒンジ７により接続されている。リップ３とヒール５とヒンジ７とから構成されるアセンブリが、ブレード１のベース本体を形成する。
【００５３】
ヒール５により、ブレード１をワイパーの本体に取り付けることができる。リップ３は、窓ガラス等の窓の外面に接触してこれを払拭することが意図されている。
【００５４】
ヒンジ７は細いストリップ材料から形成される。細いストリップ材料は、ブレードに一定の可撓性を持たせるとともに、ワイパーの動作、換言すればリップの前後揺動動作の方向変換時に、ブレードの揺動を可能とする。
【００５５】
ブレード１は、当業者に公知の従来の製造プロセスによって得られる。
【００５６】
有利には、ブレード１の少なくとも一部が、前述の材料から構成される。特に、ブレードのベース本体が当該材料から構成される。したがって、例えば、
‐リップ３のみが本材料から構成される、
‐ヒール５のみが本材料から構成される、
‐ブレード１全体が本材料から構成される、
という実施形態が想定され得る。
【００５７】
必要であれば、ブレード１の全部又は一部を、例えば、黒鉛化、プラズマ処理、ハロゲン化、イオン注入、及び／又は被覆によって改質処理してもよい。このような処理により、ブレードの機械的特性、払拭特性、及び／又は耐摩耗特性を強化することが可能となる。
【００５８】
したがって、ワイパーブレード１は、単層又は多層の被覆を含み得る。被覆は、ブレード１のベース本体を覆う。
【実施例】
【００５９】
本発明によるワイパーブレード１の製造に利用される材料の配合の例を、以下に例示として示すが、本発明はこれに限定されない。
【００６０】
単位は、ｐｈｒ（ゴムの百分率（ｐａｒｔｓ  ｐｅｒ  ｈｕｎｄｒｅｄ  ｏｆ  ｒｕｂｂｅｒ））である。
【００６１】
【表２】
2019172248.tif 000004
【００６２】
ここで使用されるエラストマーは、天然ゴムと少なくとも部分的にバイオベースのＥＰＤＭとの７０／３０混合体である。ここで、少なくとも部分的にバイオベースのＥＰＤＭは、Ｌａｎｘｅｓｓが販売するＫｅｌｔａｎ(R)ＥＣＯ  ６９５０である。
【００６３】
本例において使用される無機充填剤はカオリンであり、特にＳｏｋａが販売するＭｅｔａｓｉａｌ(R)カオリン、より具体的にはＭｅｔａｓｉａｌ(R)ＶＳ  Ｚカオリンである。
【００６４】
本例で使用される酸化防止剤は、２、２、４‐トリメチル‐１、２‐ジヒドロキノリンである。
【００６５】
処理促進剤／非分散剤は、Ｌａｎｘｅｓｓが販売するＡｆｌｕｘ(R)等の、脂肪アルコールと脂肪酸と脂肪酸エステルとの混合体である。
【００６６】
本例の材料の加硫動態を検討した。測定は規格ＩＳＯ  ３４１７に従い実施した。以下はその結果である。
【００６７】
【表３】
2019172248.tif 000005
【００６８】
加硫は、２００℃で１．７分間起こる。したがって、硬化時間は短く、良好な製造生産性が提供され得る。
【００６９】
１２１℃でのスコーチ時間（ｔ５）は、１６．５分である。これは、規格ＩＳＯ  ２８９‐Ｐａｒｔ２に従って測定した。このスコーチ時間により、良好な処理安全性が得られる。
【００７０】
また、当該材料のムーニー粘度を規格ＩＳＯ  ２８９に従って測定した。これは５０ムーニー単位である。処理の観点から、本材料は成形又は押出による工業プロセスに使用され得る。
【００７１】
更に、当該材料の特性、特に機械的特性を試験するためにテストが実施された。
【００７２】
規格ＩＳＯ  ４８及びＩＳＯ  １８８に従って測定した本材料の当初硬度は、６２ＩＲＨＤ（国際ゴム硬度（ｉｎｔｅｒｎａｔｉｏｎａｌ  ｒｕｂｂｅｒ  ｄｅｇｒｅｅ））であり、８５℃で７日間のエージング処理後は、−４ＩＲＨＤに変化した。硬度は、規格ＩＳＯ  ８６８に従って測定された６１ショアＡである。
【００７３】
引張強度又は引張試験測定を、規格ＩＳＯ  ３７に従って５００ｍｍ／分で実施した。結果のまとめを以下に示す。
【００７４】
【表４】
2019172248.tif 000006
【００７５】
５０％の伸長（５０％永久伸び）を７０℃で２２時間受けた後の本材料の伸長は１１％である。これは、規格ＩＳＯ  ２２８５に従って測定した。
【００７６】
弾性は６７％である。弾性は、規格ＤＩＮ５３５１２に従って測定し、ヒステリシス効果を規格ＮＦ‐Ｔ  ４６００２に従って計測した。
【００７７】
これらの特性は、非バイオベース由来の従来の材料、特に、石油化学工業に由来する従来のＥＰＤＭをベースとする材料、又は天然ゴムのみをベースとする材料、補強充填剤としてカーボンブラックをベースとする材料、及び非バイオベース可塑剤の特性のレベルを有している。
【００７８】
したがって、本例において、自然ゴムに少なくとも部分的にバイオベースのＥＰＤＭを組み合わせることにより、特に加硫のため及びワイパーブレードの寿命を長くするために、有害な製品を使用する必要がなくなる。
【００７９】
更に、この混合体は、従来のカーボンブラックに代えて無機補強充填剤と、バイオベース可塑剤とを含む。
【００８０】
したがって、ワイパーブレードの製造に必要な機械的特性を維持したままで、５重量％未満の非バイオベース添加物しか含まず、更には有害製品を使用する必要のない材料が得られる。
【００８１】
当然ながら実施形態の変形例が可能であり、本発明は例として挙げた配合の材料から構成されるワイパーブレードのみに限定されないことに留意されたい。
【図１】
2019172248.tif 000007
【外国語明細書】
2019172248000001.pdf